(57)【要約】【課題】負極の幅方向の中央部分に未塗工部を配置することによって、Ｌｉ析出耐性の向上した耐久性な非水電解質二次電池を提供すること。【解決手段】本発明により、長尺状の正極集電体１２の表面に正極活物質層１４を備える正極シート１０と、長尺状の負極集電体２２の表面に負極活物質層２４を備える負極シート２０とを、長尺状のセパレータシート４０を介して重ね合わせ、長尺方向に捲回してなる捲回電極体８０を備えた非水電解質二次電池１００が提供される。負極シート２０の幅方向の中央部分には、上記負極活物質層の形成されていない負極中央未塗工部２４ｎが設けられている。正極シート１０の負極中央未塗工部２４ｎと対向する領域には、上記正極活物質層の形成されていない正極中央未塗工部１４ｎが設けられている。そして、負極活物質層２４の表面には、オキサラト錯体化合物に由来する皮膜を備えている。【選択図】図１
2016095988.tif 000002
【特許請求の範囲】
【請求項１】
長尺状の正極集電体の表面に正極活物質層を備える正極シートと、長尺状の負極集電体の表面に負極活物質層を備える負極シートとを、長尺状のセパレータシートを介して重ね合わせ、長尺方向に捲回してなる捲回電極体を備えた非水電解質二次電池であって、
前記負極シートの前記長尺方向と直交する幅方向の中央部分には、前記負極活物質層の形成されていない負極中央未塗工部が設けられており、
前記正極シートの前記負極未塗工部と対向する領域には、前記正極活物質層の形成されていない正極中央未塗工部が設けられており、
前記負極活物質層の表面には、オキサラト錯体化合物に由来する皮膜を備えている、非水電解質二次電池。
【発明の詳細な説明】
【技術分野】
【０００１】
本発明は非水電解質二次電池に関する。詳しくは、捲回電極体を備えた非水電解質二次電池に関する。
【背景技術】
【０００２】
リチウムイオン二次電池等の非水電解質二次電池では、初期充電の際に非水電解質の一部が分解されて、電極（典型的には負極）の表面にその分解物を含む保護皮膜（Solid Electrolyte Interface膜：ＳＥＩ膜）が形成される。かかる皮膜によって活物質と電解質の界面を安定化し得、電池の耐久性（例えばサイクル特性）が向上し得る。これに関連する技術として、例えば特許文献１，２には、非水電解質中に皮膜形成剤としてリチウムビス（オキサラト）ボレート（以下、単に「ＬｉＢＯＢ」と言うことがある。）を含んだ非水電解質二次電池が開示されている。
【先行技術文献】
【特許文献】
【０００３】
【特許文献１】特開２００５−２５９５９２号公報
【特許文献２】特開２０１４−０２６９３２号公報
【特許文献３】特開２００６−２１００３１号公報
【発明の概要】
【発明が解決しようとする課題】
【０００４】
ところで、車両の動力源（駆動電源）として用いられるような非水電解質二次電池では、長尺状の正極シートと長尺状の負極シートとを長尺状のセパレータシートを介して重ね合わせ、長尺方向に捲回してなる捲回電極体が用いられている。かかる捲回電極体では、非水電解質の浸透（含浸）が概ね捲回軸方向に直交する幅方向の側面（端部）からに限定される。つまり、電極体の総面積に対して非水電解質の入り口が狭く、非水電解質の含浸に長い時間を要する。その結果、電極体内に不可避的な不純物として含まれる電荷担体イオン以外のアルカリ成分（例えばナトリウム成分）が捲回電極体の幅方向の中央部分に偏析し、これによって当該中央部分で皮膜の形成ムラが生じることがある（特許文献２の段落〔０００６〕参照）。このような皮膜の形成ムラは電極反応のばらつきに繋がるため、かかる電池では充放電の繰り返しによって相対的に皮膜の厚い部分（局所的に抵抗の増大した部分）に電荷担体成分が析出（例えばリチウムデンドライトが発生）することがある。つまり、皮膜形成剤の添加による耐久性向上の効果をうまく発揮できないことがある。
本発明は、かかる事情に鑑みてなされたものであり、その目的は、負極の表面により均質な皮膜を備えることで、Ｌｉ析出耐性や耐久性の向上した非水電解質二次電池を提供することにある。
【課題を解決するための手段】
【０００５】
本発明により、長尺状の正極集電体の表面に正極活物質層を備える正極シートと、長尺状の負極集電体の表面に負極活物質層を備える負極シートとを、長尺状のセパレータシートを介して重ね合わせ、長尺方向に捲回してなる捲回電極体を備えた非水電解質二次電池が提供される。上記負極シートの上記長尺方向と直交する幅方向の中央部分には、上記負極活物質層の形成されていない負極中央未塗工部が設けられている。上記正極シートの上記負極未塗工部と対向する領域には、上記正極活物質層の形成されていない正極中央未塗工部が設けられている。そして、上記負極活物質層の表面には、オキサラト錯体化合物に由来する皮膜を備えている。
【０００６】
ここに開示される電池の負極は、幅方向の中央部分に活物質層を有しない。このため、負極の幅方向の中央部分で上述のような皮膜の形成ムラが生じることがない。したがって、電極反応をより均質に生じさせることができ、電池のＬｉ析出耐性や耐久性を向上することができる。
【０００７】
ところで、特許文献３には、捲回電極体を備える密閉型電池であって、捲回電極体を構成する正負極板の幅方向の中央部分にそれぞれ透孔（電極体内で発生したガスを逃がすための通気路）を有する密閉型電池が開示されている。しかしながら、かかる電池では、製造時に透孔を設ける段階で集電体に「バリ」が発生することがある。そして、当該「バリ」がセパレータを突き破り、後に短絡の要因となる問題がある。
【図面の簡単な説明】
【０００８】
【図１】本発明の一実施形態に係る模式図であり、（ａ）は非水電解質二次電池の縦断面図を、（ｂ）は捲回電極体の部分断面図を示している。
【図２】比較例に係る模式図であり、（ａ）は非水電解質二次電池の縦断面図を、（ｂ）は捲回電極体の部分断面図を示している。
【発明を実施するための形態】
【０００９】
以下、適宜図面を参照しつつ、本発明の一実施形態を説明する。なお、本明細書において特に言及している事項以外の事柄であって本発明の実施に必要な事柄は、当該分野における従来技術に基づく当業者の設計事項として把握され得る。本発明は、本明細書に開示されている内容と当該分野における技術常識とに基づいて実施することができる。また、以下の図面において、同じ作用を奏する部材・部位には同じ符号を付し、重複する説明は省略または簡略化することがある。各図における寸法関係（長さ、幅、厚さ等）は必ずしも実際の寸法関係を反映するものではない。
【００１０】
図１（ａ）は、一実施形態に係る非水電解質二次電池の断面構造を模式的に示す縦断面図である。図１（ａ）に示すように、ここで開示される非水電解質二次電池１００は、扁平形状に捲回された捲回電極体８０と、図示しない非水電解質と、が扁平な直方体形の電池ケース５０に収容された構成を有する。電池ケース５０としては、例えばアルミニウム等の軽量な金属材製のものを好ましく採用し得る。電池ケース５０の上面（蓋体）には、捲回電極体８０の正極１０と電気的に接続する外部接続用の正極端子７０、および捲回電極体８０の負極２０と電気的に接続する負極端子７２が設けられている。
【００１１】
図１（ｂ）は、捲回電極体の断面構造を示す模式図である。図１（ｂ）に示すように、捲回電極体８０は、長尺状の正極シート１０と、長尺状の負極シート２０とを、長尺状のセパレータシート４０を介して重ね合わせ、かかる積層体を長尺方向に捲回することにより、構成されている。
【００１２】
正極シート１０は、長尺状の正極集電体１２と、その表面に形成された正極活物質層１４と、を備えている。正極集電体１２としては、導電性の良好な金属（例えばアルミニウム、ニッケル等）からなる導電性部材を好適に採用し得る。
正極活物質層１４は、正極集電体１２の表面に、長尺方向に沿って所定の幅で２本の帯状に形成されている。換言すれば、正極集電体１２の長手方向に直交する幅方向の中央部分には、正極活物質層１４が形成されずに正極集電体１２の露出した正極中央未塗工部１４ｎが帯状に設けられている。正極中央未塗工部１４ｎは、典型的には一方の正極活物質層１４の端部から他の一方の正極活物質層１４の端部までの幅長Ｘの中心を含む領域である。正極中央未塗工部１４ｎの幅方向の長さＬ１は特に限定されないが、上記幅長Ｘを１００％としたときに、凡そ２〜６％程度であり得る。また、正極集電体１２の幅方向の一方の縁部（端部）にも、正極活物質層１４が形成されず正極集電体１２が露出した正極端部未塗工部が設けられている。正極端部未塗工部には正極集電板が付設され、上記正極端子と電気的に接続されている。
【００１３】
正極活物質層１４は、少なくとも正極活物質を含んでいる。典型的には、さらに導電材やバインダを含んでいる。正極活物質としては、例えば、ＬｉＮｉＯ２、ＬｉＣｏＯ２、ＬｉＦｅＯ２、ＬｉＭｎ２Ｏ４、ＬｉＮｉ１／３Ｃｏ１／３Ｍｎ１／３Ｏ２、ＬｉＮｉ０．５Ｍｎ１．５Ｏ４、ＬｉＦｅＰＯ４等のリチウム複合金属酸化物が例示される。なかでも、熱安定性やエネルギー密度の観点から、層状構造のリチウムニッケルコバルトマンガン複合酸化物が好ましい。導電材としては、例えば、カーボンブラック（例えば、アセチレンブラックやケッチェンブラック）、活性炭、黒鉛等の炭素材料が例示される。また、バインダとしては、例えば、ポリフッ化ビニリデン（ＰＶｄＦ）等のハロゲン化ビニル樹脂やポリエチレンオキサイド（ＰＥＯ）等のポリアルキレンオキサイドが例示される。
【００１４】
負極シート２０は、長尺状の負極集電体２２と、その表面に形成された負極活物質層２４と、を備えている。負極集電体２２としては、導電性の良好な金属（例えば、銅、ニッケル等）からなる導電性材料を好適に採用し得る。
負極活物質層２４は、負極集電体２２の表面に、長尺方向に沿って正極活物質層１４よりも幅広に２本の帯状に形成されている。換言すれば、負極集電体２２の長手方向に直交する幅方向の中央部分には、負極活物質層２４が形成されずに負極集電体２２の露出した負極中央未塗工部２４ｎが帯状に設けられている。負極中央未塗工部２４ｎは、典型的には一方の負極活物質層２４の端部から他の一方の負極活物質層２４の端部までの幅長Ｙの中心を含む領域である。負極中央未塗工部２４ｎの幅方向の長さＬ２は特に限定されないが、典型的には正極中央未塗工部１４ｎの幅長Ｌ１よりも短く、上記幅長Ｙを１００％としたときに、凡そ４〜１２％程度であり得る。これにより、本願発明の効果と高エネルギー密度とをより高いレベルで実現することができる。また、負極集電体２２の幅方向の一方の縁部（端部）にも、負極活物質層２４が形成されず負極集電体２２が露出した負極端部未塗工部が設けられている。負極端部未塗工部には負極集電板が付設され、上記負極端子と電気的に接続されている。
【００１５】
負極活物質層２４は、少なくとも負極活物質を含んでいる。典型的には、さらに増粘剤やバインダを含んでいる。負極活物質としては、例えば、黒鉛（グラファイト）、難黒鉛化炭素（ハードカーボン）、易黒鉛化炭素（ソフトカーボン）、これらの組み合わせからなる炭素材料が例示される。なかでも、高エネルギー密度の電池を実現する観点から、黒鉛系の炭素材料が好ましい。増粘剤としては、例えば、カルボキシメチルセルロース（ＣＭＣ）やメチルセルロース（ＭＣ）等のセルロース類が例示される。バインダとしては、例えば、スチレンブタジエンゴム（ＳＢＲ）等のゴム類やポリフッ化ビニリデン（ＰＶｄＦ）等のハロゲン化ビニル樹脂が例示される。
【００１６】
負極活物質層２４の表面（典型的には負極活物質の表面）には、オキサラト錯体化合物由来の成分を含んだ皮膜が形成されている。これにより、負極と非水電解質との界面が安定化されている。なお、負極にオキサラト錯体化合物由来の皮膜が形成されているか否かは、従来公知の各種構造解析法を利用して確認することができる。例えば、Ｘ線吸収微細構造解析（ＸＡＦＳ：X-ray Absorption Fine Structure）、飛行時間型二次イオン質量分析（ＴＯＦ−ＳＩＭＳ：Time-of-Flight Secondary Ion Mass Spectrometry）等を利用することができる。これらの分析によれば、負極活物質層２４の最表面の元素組成やその結合に関する情報を得ることができ、負極活物質層２４の表面にオキサラト錯体化合物由来の成分（例えば、Ｃ２Ｏ４２−、Ｂ、Ｐ）を含むかどうかを判別することができる。
【００１７】
また、正極活物質層１４と負極活物質層２４との間には、長尺状のセパレータシート４０が配置されている。セパレータシート４０としては、例えば、ポリエチレン（ＰＥ）、ポリプロピレン（ＰＰ）、ポリエステル、セルロース、ポリアミド等の樹脂から成る多孔質樹脂シート（フィルム）が例示される。なかでも、ポリオレフィン系の多孔質樹脂シート（例えばＰＥやＰＰ）が好ましい。
【００１８】
非水電解質は、典型的には非水溶媒と支持塩とを含んでいる。支持塩としては、リチウム塩、ナトリウム塩、マグネシウム塩等が例示される。なかでも、ＬｉＰＦ６、ＬｉＢＦ４等のリチウム塩が好ましい。非水溶媒としては、例えば、カーボネート類、エステル類、エーテル類、ニトリル類、スルホン類、ラクトン類等の非プロトン性溶媒が例示される。なかでも、エチレンカーボネート（ＥＣ）、ジエチルカーボネート（ＤＥＣ）、ジメチルカーボネート（ＤＭＣ）、エチルメチルカーボネート（ＥＭＣ）等のカーボネート類が好ましい。
【００１９】
好適な一態様では、非水電解質中にさらにオキサラト錯体化合物（オキサラト錯イオンの形態であり得る。）を含んでいる。上述の通り、電池構築時に非水電解質に含ませたオキサラト錯体化合物は、初回充電時に分解され、負極（負極活物質層）の表面に皮膜を形成するために消費される。したがって、非水電解質中のオキサラト錯体化合物は、１回以上の充電処理後に完全に消失することもあり得る。しかしながら、電池の状態においてなお非水電解質中にオキサラト錯体化合物が残存していると、例えば充放電サイクルの繰り返し等によって予期しない負極活物質の割れや負極活物質層の剥がれ等の事態が生じた場合にも、露出した負極（負極活物質）の表面に新たな皮膜を形成することができるという利点がある。
【００２０】
このような非水電解質二次電池は、例えば、以下の工程を包含する製造方法によって製造することができる。なお、各構成部材の詳細については既に上述した通りであるので、ここでは詳細な説明を省略する。
すなわち、先ず、（１）上述のような構成の正極シートと負極シートとを、セパレータシートを介して重ね合わせ、長尺方向に捲回して、捲回電極体を作製する。
次に、（２）非水溶媒中に支持塩とオキサラト錯体化合物とを添加して、非水電解質を調製する。オキサラト錯体化合物としては、例えば、（ｉ）中心原子としてのホウ素（Ｂ）に少なくとも一つのシュウ酸イオン（Ｃ２Ｏ４２−）が配位した４配位の構造部分を有する化合物；（ｉｉ）中心原子としてのリン（Ｐ）少なくとも一つのシュウ酸イオン（Ｃ２Ｏ４２−）が配位した６配位の構造部分を有する化合物；等が例示される。なかでも、なかでも、支持塩と同じカチオン種（電荷担体イオン）を含む化合物が特に好ましい。具体例として、リチウムビスオキサレートボレート（Ｌｉ［Ｂ（Ｃ２Ｏ４）２］；ＬｉＢＯＢ）、リチウムジフルオロオキサレートボレート（Ｌｉ［ＢＦ２（Ｃ２Ｏ４）］；ＬＢＦＯ）、リチウムジフルオロビスオキサレートホスフェート（Ｌｉ［ＰＦ２（Ｃ２Ｏ４）２］；ＬＰＦＯ）等が挙げられる。なかでも、低抵抗化の観点からＬｉＢＯＢが好ましい。
次に、（３）電池ケース内に上記捲回電極体と非水電解質とを封入して、電池組立体を構築する。
そして、（４）当該電池組立体を少なくとも１回充電処理（初期充電）する。これにより、オキサラト錯体化合物が電気的に分解されて、負極の表面に皮膜が形成される。ここに開示される負極は幅方向の中央部分に活物質層を有しない。このため、従来品に比べて、負極の表面により均質な皮膜を備えることができる。なお、初期充電時の充電レートは、短時間で均質な皮膜を形成する観点から、例えば０．１〜１０Ｃ程度（例えば０．２〜２Ｃ）とするとよい。また、正負極端子間の電圧（典型的には最高到達電圧）は、例えば使用する活物質や非水溶媒の種類等にもよるが、４．５〜５．５Ｖ程度とすることができる。なお、充電は１回でもよく、例えば放電を挟んで２回以上繰り返し行うこともできる。また、充電状態を保ったまま所定の期間保持（エージング）することもできる。
【００２１】
ここに開示される非水電解質二次電池（例えばリチウムイオン二次電池）は、捲回電極体を備えることで高エネルギー密度や高容量を実現し得る。また、オキサラト錯体化合物添加の効果が好適に発揮され、従来品に比べて耐久性に優れていることを特徴とする。例えば、Ｌｉ析出耐性が高く、充放電を繰り返しても容量低下の少ないものであり得る。したがって、かかる特徴を活かして、例えばハイブリッド車両や電気車両の動力源（駆動電源）として好適に利用し得る。
【００２２】
以下、本発明に関するいくつかの実施例を説明するが、本発明をかかる具体例に示すものに限定することを意図したものではない。
【００２３】
＜実施例＞
実施例では、図１（ａ）に示すような非水電解質二次電池１００を構築した。具体的な手順は以下のとおりである。
先ず、負極活物質としてのグラファイト（Ｃ）と、バインダとしてのスチレンブタジエンゴム（ＳＢＲ）およびカルボキシメチルセルロース（ＣＭＣ）とを、質量比率が９８：１：１となるよう秤量し、イオン交換水とを混合して、スラリー状組成物を調製した。この組成物を、厚み凡そ１０μｍの長尺状の銅箔（負極集電体）２２に、幅方向の中央部分に未塗工部（負極中央未塗工部）２４ｎを残すように２本の帯状に塗工して、乾燥およびプレスし、負極シート２０を作製した（図１（ｂ）参照）。なお、負極中央未塗工部２４ｎの幅方向の長さＬ２は、幅長Ｙを１００％としたときに、幅長Ｙの中心を含む凡そ８％の領域であった。
【００２４】
次に、正極活物質としてのリチウム遷移金属複合酸化物（Ｌｉ１．００Ｎｉ０．３８Ｃｏ０．３２Ｍｎ０．３０Ｏ２）と、導電材としてのアセチレンブラック（ＡＢ）と、バインダとしてのポリフッ化ビニリデン（ＰＶｄＦ）とを、質量比率が９１：６：３となるよう秤量し、Ｎ−メチルピロリドン（ＮＭＰ）と混合して、スラリー状組成物を調製した。この組成物を、厚み凡そ１５μｍの長尺状のアルミニウム箔（正極集電体）１２に、幅方向の中央部分に未塗工部（正極中央未塗工部）１４ｎを残すように２本の帯状に塗工して、乾燥およびプレスし、正極シート１０を作製した（図１（ｂ）参照）。なお、正極中央未塗工部１４ｎの幅方向の長さＬ１は、幅長Ｘを１００％としたときに、幅長Ｘの中心を含む凡そ４％の領域であった。
【００２５】
次に、上記作製した正極シート１０と負極シート２０とを、セパレータシート４０（ここでは、ポリエチレン層の両面にポリプロピレン層が積層された三層構造のものを用いた。）を介して重ね合わせて捲回し、得られた捲回電極体８０を側面方向から押しつぶして拉げさせることによって扁平形状に成形した。そして、この捲回電極体８０を電池ケース５０に収容し、非水電解質を注液した。なお、非水電解質としては、エチレンカーボネート（ＥＣ）とエチルメチルカーボネート（ＥＭＣ）とジメチルカーボネート（ＤＭＣ）とを３０：３０：４０の体積比率で含む混合溶媒に、支持塩としてのＬｉＰＦ６を凡そ１ｍｏｌ／Ｌの濃度で溶解し、さらに、オキサラト錯体化合物としてのリチウムビス（オキサラト）ボレート（ＬｉＢＯＢ）を０．０２ｍｏｌ／Ｌの濃度で溶解させたものを用いた。構築した電池組立体に、コンディショニング処理とエージング処理（６０℃、２０時間）を施し、実施例に係る電池組立体を得た。
【００２６】
２５℃の環境下において、上記電池組立体を以下の（１）〜（３）に従って３．０Ｖから４．１Ｖの電圧範囲で充放電した。これにより、初期充電を行った。
（１）電圧が４．１Ｖとなるまで５Ａで定電流充電（ＣＣ充電）した後、電流が０．０１Ａになるまで定電圧充電（ＣＶ充電）を行う。
（２）１時間休止する。
（３）電圧が３．０Ｖとなるまで５Ａで定電流放電（ＣＣ放電）した後、電流が０．０１Ａになるまで定電圧放電（ＣＶ放電）を行う。
そして、（３）ＣＣＣＶ放電の放電容量を電池容量（初期容量）とした。
このようにして、実施例に係る非水電解質二次電池１００を構築した。
【００２７】
＜比較例＞
比較例では、図２（ａ）に示すような非水電解質二次電池１００ａを構築した。すなわち、図２（ｂ）に示すように、正極シート１０ａおよび負極シート２０ａの作製時において、それぞれ、中央未塗工部１４ｎ，２４ｎを設けなかった（換言すれば、長尺状の正極集電体１２の表面に正極活物質層１４ａを備える正極シート１０ａと、長尺状の負極集電体２２の表面に負極活物質層２４ａを備える負極シート２０ａとを、長尺状のセパレータシート４０を介して重ね合わせ、長尺方向に捲回してなる捲回電極体８０ａを用いた）こと以外は上記実施例と同様にして、比較例に係る非水電解質二次電池１００ａを構築した。
【００２８】
＜Ｌｉ析出耐性の評価＞
上記構築した非水電解質二次電池をＳＯＣ６０％の状態に調整した後、−３０℃の環境下において、以下の（１）、（２）を１サイクルとして、４０００サイクルの充放電を繰り返した。
（１）４０Ｃのハイレートで０．１秒間ＣＣ充電する。
（２）０．４Ｃのレートで１０秒間ＣＣ放電する。
４０００サイクル後に初期容量と同様にパルス充放電後の電池容量を算出し、パルス充放電後の電池容量と初期容量から、次式：容量維持率（％）＝（パルス充放電後の電池容量／初期容量×１００；により、容量維持率を算出した。
【００２９】
その結果、ハイレートパルス充電後の実施例の電池の容量維持率は９０％であった。これに対して、比較例の電池の容量維持率は８４％であった。この理由としては、負極に負極中央未塗工部を設けることによって、オキサラト錯体化合物由来の皮膜が負極の表面に均質に形成され、Ｌｉ析出耐性が向上したためと考えられる。かかる結果は、本発明の技術的意義を示すものである。
【００３０】
以上、本発明を詳細に説明したが、上記実施形態および実施例は例示にすぎず、ここで開示される発明には上述の具体例を様々に変形、変更したものが含まれる。
【符号の説明】
【００３１】
１０、１０ａ    正極シート（正極）
１２    正極集電体
１４、１４ａ    正極活物質層
１４ｎ  正極中央未塗工部
２０、２０ａ    負極シート（負極）
２２    負極集電体
２４、２４ａ    負極活物質層
２４ｎ  負極中央未塗工部
４０    セパレータシート（セパレータ）
５０    電池ケース
７０    正極端子
７２    負極端子
８０、８０ａ    捲回電極体
１００、１００ａ  非水電解質二次電池
【図１】
2016095988.tif 000003
【図２】
2016095988.tif 000004